(57)【特許請求の範囲】
【請求項１】
支持体上に感光層を有する電子写真感光体において、該電子写真感光体の表面層が、
（ｉ）下記構成単位（１）−１のみからなる樹脂、又は下記構成単位（１）−１と下記構成単位（１）−２との共重合体からなる樹脂、及び
（ｉｉ）下記式（２）で示されるトリアリ−ルアミン化合物及び下記式（３）で示されるスチリル化合物の少なくとも一方、
を含有することを特徴とする電子写真感光体：
構成単位（１）−１
【外１】
0003792835.tif 000027
構成単位（１）−２
【外２】
0003792835.tif 000028
【外３】
0003792835.tif 000029
（式中、Ｙは水素原子、ハロゲン原子、置換もしくは無置換のアルキル基、置換もしくは無置換のアルコキシ基または
【外４】
0003792835.tif 000030
（Ｒ１５′〜Ｒ２４′は同一または異なって水素原子、ハロゲン原子、置換もしくは無置換のアルキル基または置換もしくは無置換のアルコキシ基を示す）を示し、Ｒ１５〜Ｒ２７は同一または異なって水素原子、ハロゲン原子、置換もしくは無置換のアルキル基、置換もしくは無置換のアルコキシ基を示し、Ｒ２８及びＲ２９は同一または異なって水素原子、置換もしくは無置換のアルキル基、置換もしくは無置換のアラルキル基または置換もしくは無置換のアリール基を示す）
【外５】
0003792835.tif 000031
（式中、Ｚは−ＣＨ２ＣＨ２−または−ＣＨ＝ＣＨ−を示し、Ｒ３０及びＲ３１は同一または異なって置換もしくは無置換のアルキル基、置換もしくは無置換のアラルキル基、置換もしくは無置換のアリール基または置換もしくは無置換の複素環基を示し、Ｒ３２〜Ｒ３９は同一または異なって水素原子、置換もしくは無置換のアルキル基または置換もしくは無置換のアルコキシ基を示し、Ａｒは置換もしくは無置換のアリーレン基または置換もしくは無置換の複素環基を示す）。
【請求項２】
該表面層が前記式（２）で示されるトリアリールアミン化合物と前記式（３）で示されるスチリル化合物との両方を含有している請求項１に記載の電子写真感光体。
【請求項３】
前記式（２）で示されるトリアリールアミン化合物が、下記構造式で示されるものである請求項１又は２に記載の電子写真感光体：
【外６】
0003792835.tif 000032
【請求項４】
前記式（３）で示されるスチリル化合物が、下記構造式で示されるものである請求項１〜３の何れかに記載の電子写真感光体：
【外７】
0003792835.tif 000033
【請求項５】
該感光層が電荷発生層及び電荷輸送層を有し、該電荷輸送層が該表面層を構成している請求項１乃至４のいずれかに記載の電子写真感光体。
【請求項６】
電子写真感光体と、帯電手段、現像手段及びクリーニング手段からなる群より選ばれる少なくともひとつの手段と、を一体に支持し、電子写真装置本体に着脱自在であるプロセスカートリッジにおいて、
該電子写真感光体が、請求項１〜５の何れかに記載の電子写真感光体であることを特徴とするプロセスカートリッジ。
【請求項７】
該プロセスカートリッジが、帯電手段を有し、該帯電手段が接触帯電手段である請求項６に記載のプロセスカートリッジ。
【請求項８】
電子写真感光体、帯電手段、露光手段、現像手段及び転写手段を有する電子写真装置において、
該電子写真感光体が、前記請求項１〜５の何れかに記載の電子写真感光体であることを特徴とする電子写真装置。
【請求項９】
該帯電手段が接触帯電手段である請求項８に記載の電子写真装置。
【発明の詳細な説明】
【０００１】
【発明の属する技術分野】
本発明は、電子写真感光体、プロセスカートリッジ及び電子写真装置に関し、詳しくは特定の樹脂及び特定の電荷輸送材料を含有する感光層を有する電子写真感光体、プロセスカートリッジ及び電子写真装置に関する。
【０００２】
【従来の技術】
近年、様々な有機光導電性化合物を有する電子写真感光体の開発が盛んに行われている。例えば、米国特許３８３７８５１号明細書にはトリアリルピラゾリンを含有する電荷輸送層を有する感光体、米国特許３８７１８８０号明細書にはペリレン顔料の誘導体を含有する電荷発生層と３−プロピレンとホルムアルデヒドの縮合体を含有する電荷輸送層とを有する感光体などが記載されている。
【０００３】
有機光導電性化合物はその化合物によって感度を有する波長域が異なり、例えば特開昭６１−２７２７５４号公報及び特開昭５６−１６７７５９号公報には可視領域に高い感度を有する化合物が開示されており、また特開昭５７−１９５７６号公報及び特開昭６１−２２８４５３号公報には赤外領域に高い感度を有する化合物が開示されている。
【０００４】
これらの材料のうち赤外領域に感度を示すものは、レーザービームプリンター（以下ＬＢＰと略す）やＬＥＤプリンターに使用されその需要頻度は高くなってきている。
【０００５】
一方、当然のことながら電子写真感光体には適用される電子写真プロセスに応じた感度、電気的特性、機械的特性、更には光学的特性を備えていることが要求される。
【０００６】
特に繰り返し使用される電子写真感光体の表面には、帯電、露光、現像、転写及びクリーニングなどの電気的及び機械的外力が直接何度も加えられるため、それらに対する耐久性が要求される。
【０００７】
【発明が解決しようとする課題】
具体的には帯電時に発生するオゾンや窒素酸化物による劣化や、放電やクリーニングによる表面の摩耗や傷といった電気的及び機械的劣化に対する耐久性が求められている。
【０００８】
また光が照射された部分にキャリアが滞留し、光が照射していない部分と電位差が生じる現象も問題であり、これはフォトメモリーと呼ばれる。
【０００９】
更に、近年主流となりつつある、特開昭５７−１７８２６号公報及び特開昭５８−４０５６６号公報に開示されるような電子写真感光体に接触配置された帯電部材に電圧を印加することによって電子写真感光体を帯電する接触帯電手段に起因する問題もある。
【００１０】
接触帯電手段は、スコロトロンなどに比べ、オゾンの発生量が格段に少ない、スコロトロンが帯電器に流す電流の８０％前後がシールドに流れるのに対して、接触帯電はこの浪費分がなく非常に経済的である、などのメリットを持つ。
【００１１】
しかしながら、帯電部材が電子写真感光体に接触しているため、電子写真感光体にはより優れた機械的強度が要求される。
【００１２】
加えて、接触帯電は放電による帯電であるため帯電安定性を向上させる目的で印加電圧として直流電圧に交流電圧を重畳させた電圧を用いることが提案されている（特開昭６３−１４９６６８号公報）。
【００１３】
この帯電方法により帯電安定性は向上したが、ＡＣを重畳するために電子写真感光体に流れる電流量は大幅に増大するために電子写真感光体の削れ量が増加してしまうという問題が新たに生じてしまい、機械的強度のみならず電気的強度も要求されるようになってきた。
【００１４】
また、機械油や油脂などが付着することにより生じるソルベントクラックに対する耐久性も要求されている。
【００１５】
本発明の目的は、優れた電気的耐久性、優れた機械的耐久性及び優れた耐ソルベントクラック性を有する電子写真感光体を提供することにある。
【００１６】
また、本発明の目的は、上記電子写真感光体を有するプロセスカートリッジ及び電子写真装置を提供することにある。
【００１７】
【課題を解決するための手段】
即ち、本発明は、支持体上に感光層を有する電子写真感光体において、該電子写真感光体の表面層が下記式（１）で示される構成単位を有する樹脂、及び下記式（２）で示されるトリアリ−ルアミン化合物及び下記式（３）で示されるスチリル化合物の少なくとも一方を含有することを特徴とする電子写真感光体である。
【外８】
0003792835.tif 000002
【００１８】
（式中、Ｘは−ＣＲ１３Ｒ１４−（Ｒ１３及びＲ１４は同一または異なって水素原子、トリフルオロメチル基、置換もしくは無置換のアルキル基または置換もしくは無置換のアリール基を示す）、置換もしくは無置換のシクロアルキリデン基、置換もしくは無置換の、α，ω−アルキレン基、単結合、−Ｏ−、−Ｓ−、−ＳＯ−または−ＳＯ２−を示し、Ｒ１〜Ｒ１２は同一または異なって水素原子、ハロゲン原子、置換もしくは無置換のアルキル基または置換もしくは無置換のアリール基を示す）
【外９】
0003792835.tif 000003
【００１９】
（式中、Ｙは水素原子、ハロゲン原子、置換もしくは無置換のアルキル基、置換もしくは無置換のアルコキシ基または
【外１０】
0003792835.tif 000004
【００２０】
（Ｒ１５′〜Ｒ２４′は同一または異なって水素原子、ハロゲン原子、置換もしくは無置換のアルキル基または置換もしくは無置換のアルコキシ基を示す）を示し、Ｒ１５〜Ｒ２７は同一または異なって水素原子、ハロゲン原子、置換もしくは無置換のアルキル基、置換もしくは無置換のアルコキシ基を示し、Ｒ２８及びＲ２９は同一または異なって水素原子、置換もしくは無置換のアルキル基、置換もしくは無置換のアラルキル基または置換もしくは無置換のアリール基を示す）
【外１１】
0003792835.tif 000005
【００２１】
（式中、Ｚは−ＣＨ２ＣＨ２−または−ＣＨ＝ＣＨ−を示し、Ｒ３０及びＲ３１は同一または異なって置換もしくは無置換のアルキル基、置換もしくは無置換のアラルキル基、置換もしくは無置換のアリール基または置換もしくは無置換の複素環基を示し、Ｒ３２〜Ｒ３９は同一または異なって水素原子、置換もしくは無置換のアルキル基または置換もしくは無置換のアルコキシ基を示し、Ａｒは置換もしくは無置換のアリーレン基または置換もしくは無置換の複素環基を示す）
また、本発明は、上記電子写真感光体を有するプロセスカートリッジ及び電子写真装置である。
【００２２】
【発明の実施の形態】
本発明に係る電子写真感光体の表面層が有している樹脂を構成している、前記式（１）−１、（１）−２で示される構成単位は、下記式（１）で示される一般式の範疇のものである：
【外１２】
0003792835.tif 000006
【００２３】
（式中、Ｘは−ＣＲ１３Ｒ１４−（Ｒ１３及びＲ１４は同一または異なって水素原子、トリフルオロメチル基、置換もしくは無置換のアルキル基または置換もしくは無置換のアリール基を示す）、置換もしくは無置換のシクロアルキリデン基、置換もしくは無置換の、α，ω−アルキレン基、単結合、−Ｏ−、−Ｓ−、−ＳＯ−または−ＳＯ２−を示し、Ｒ１〜Ｒ１２は同一または異なって水素原子、ハロゲン原子、置換もしくは無置換のアルキル基または置換もしくは無置換のアリール基を示す）。
【００２４】
上記式（１）中、アルキル基としてはメチル基、エチル基、プロピル基、シクロヘキシル基及びシクロヘプチル基などが挙げられる。アリール基としてはフェニル基、ナフチル基及びアンスリル基などが挙げられる。シクロアルキリデン基としてはシクロヘキシリデン基、シクロヘプチリデン基及びフルオレニリデン基などが挙げられ、α，ω−アルキレン基としては、１，２−エチレン基、１，３−プロピレン基及び１，４−ブチレン基などが挙げられ、ハロゲン原子としてはフッ素原子、塩素原子及び臭素原子などが挙げられる。
【００２５】
これらの基が有してもよい置換基としてはフッ素原子、塩素原子及び臭素原子などのハロゲン原子、メチル基、エチル基及びプロピル基などのアルキル基、フェニル基、ナフチル基及びアンスリル基などのアリール基、ベンジル基及びフェネチル基などのアラルキル基、及びメトキシ基、エトキシ基及びプロポキシ基などのアルコシ基などが挙げられる。
【００２６】
なお、単結合とはＸの両側のベンゼン環が直接結合していることを意味し、例えば後述の構成単位例（１）−７、（１）−２３及び（１）−２４が挙げられる。
【００２７】
前記式（２）及び（３）中、ハロゲン原子、アルキル基、アルコキシ基、アラルキル基、アリール基としては上記と同様のものが挙げられる。アリーレン基としてはフェニレン基、ナフチレン基及びビフェニレン基などが挙げられる。複素環基としてはピリジン環基、フラン環基、チオフェン環基及びキノリン環基などが挙げられる。
【００２８】
これらの基が有してもよい置換基としては上記と同様のハロゲン原子、アルキル基、アリール基、アラルキル基、アルコキシ基などが挙げられる。
【００２９】
以下に、式（１）で示される構成単位の例を示すが、これらに限られるものではない。
【外１３】
0003792835.tif 000007
【００３０】
【外１４】
0003792835.tif 000008
【００３１】
【外１５】
0003792835.tif 000009
【００３２】
【外１６】
0003792835.tif 000010
【００３３】
【外１７】
0003792835.tif 000011
【００３４】
これらの中では、構成単位例（１）−１、（１）−２及び（１）−７が機械的特性及び電荷輸送材料との相溶性の点で好ましく、特には構成単位例（１）−１及び（１）−２が好ましい。更には構成単位例（１）−１と（１）−２の共重合体が好ましい。そして本発明に係る電子写真感光体は、表面層が、上記構成単位例（１）−１のみからなる樹脂、或いは上記構成単位例（１）−１と（１）−２との共重合体からなる樹脂を含んでいる。
【００３５】
上記式（１）で示される構成単位を有する樹脂は、下記式（４）で示されるビスフェノールを、通常溶解性を上げるためテレフタル酸塩化物及びイソフタル酸塩化物の混合物とアルカリ下で溶媒／水系中で攪拌し、界面重合を行うことにより得ることができる。
【外１８】
0003792835.tif 000012
【００３６】
（式中、Ｘ及びＲ１乃至Ｒ８は式（１）中のものと同様）
テレフタル酸塩化物及びイソフタル酸塩化物の比率は得られる樹脂の溶解性を考慮して決定されるものである。但し、いずれかの塩化物が全塩化物に対し３０ｍｏｌ％以下になると合成した樹脂の溶解性が極端に低下することがあるので、通常は１／１の比率で用いるのが好ましい。
【００３７】
また、本発明の効果を得られる範囲で式（１）−１で示される構成単位のみからなる樹脂、或いは式（１）−１と（１）−２との共重合体からなる樹脂以外の樹脂をブレンドして用いてもよい。
【００３８】
また、本発明に用いられる樹脂は５，０００〜２００，０００の粘度平均分子量を有することが好ましく、特には１０，０００〜１００，０００の粘度平均分子量を有することが好ましい。
【００３９】
以下に、式（２）で示されるトリアリールアミン化合物の好ましい例を示すが、これらに限られるものではない。
【外１９】
0003792835.tif 000013
【００４０】
【外２０】
0003792835.tif 000014
【００４１】
【外２１】
0003792835.tif 000015
【００４２】
【外２２】
0003792835.tif 000016
【００４３】
【外２３】
0003792835.tif 000017
【００４４】
これらの中では例示化合物Ｎｏ（２）−４、（２）−６及び（２）−１３、特には（２）−６が感度及び樹脂との相溶性の点で好ましい。
【００４５】
これらの化合物は、特開昭６２−２０８０５４号公報などに記載された方法によって合成することができる。
【００４６】
また、以下に式（３）で示されるスチリル化合物の好ましい例を示すが、これらに限られるものではない。
【外２４】
0003792835.tif 000018
【００４７】
【外２５】
0003792835.tif 000019
【００４８】
【外２６】
0003792835.tif 000020
【００４９】
【外２７】
0003792835.tif 000021
【００５０】
【外２８】
0003792835.tif 000022
【００５１】
これらの中では例示化合物Ｎｏ（３）−１０が感度及び樹脂との相溶性の点で好ましい。
【００５２】
これらの化合物は、特開昭６３−２２５６６０号公報などに記載された合成法によって合成することができる。
【００５３】
本発明においては、電荷輸送材料の析出の防止という点で、表面層が式（３）で示されるトリアリールアミン化合物と式（３）で示されるスチリル化合物の両者を含有することが好ましい。
【００５４】
本発明の電子写真感光体の表面層は、感光層が電荷発生材料と電荷輸送材料を同一の層に含有する単層型の場合はその層であり、電荷発生材料を含有する電荷発生層と電荷輸送材料を含有する電荷輸送層を有する積層型の場合は電荷輸送層である。本発明においては、電子写真特性の点から積層型であることが好ましい。
【００５５】
電荷輸送層は、バインダーとしての上記樹脂、及び電荷輸送材料としての上記トリアリールアミン化合物及びスチリル化合物の少なくとも一方を適当な溶剤を用いて溶解した溶液を塗布し、乾燥することによって形成することができる。電荷輸送材料とバインダーの割合は重量比で１：０．５〜１：２であることが好ましい。また、膜厚は５〜４０μｍであることが好ましく、特には１５〜３０μｍであることが好ましい。
【００５６】
電荷発生層は電荷発生材料を０．３〜４倍の重量のバインダー及び溶剤とともにホモジナイザー、超音波分散、ボールミル、振動ボールミル、サンドミル、アトライター、ロールミル及び液衝突型高速分散機などの方法でよく分散した分散液を塗布し、乾燥することによって形成することができる。本発明に用いられる電荷発生材料としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系などの各顔料が挙げられる。また、膜厚は５μｍ以下であることが好ましく、特には０．１〜２μｍであることが好ましい。
【００５７】
感光層が単層型の場合は、上記電荷発生材料及び電荷輸送材料を上記樹脂に分散及び溶解した溶液を塗布し、乾燥することによって形成することができる。膜厚は５〜４０μｍであることが好ましく、特には１５〜３０μｍであることが好ましい。
【００５８】
本発明においては、表面層に酸化防止剤や潤滑剤を添加することもできる。
【００５９】
本発明に用いられる支持体は導電性を有するものであればよく、アルミニウム及びステンレスなどの金属、あるいは導電層を設けた金属、紙及びプラスチックなどが挙げられ、形状はシート状または円筒状などが挙げられる。
【００６０】
本発明においては、支持体と感光層の間に、干渉縞の防止や支持体の傷の被覆を目的とした導電層を設けてもよい。かかる導電層はカーボンブラック、金属粒子及び金属酸化物粒子などの導電性粉体をバインダー樹脂に分散した溶液を塗布し、乾燥することによって形成することができる。導電層の膜厚は５〜４０μｍであることが好ましく、特には１０〜３０μｍであることが好ましい。
【００６１】
また、本発明においては、支持体と感光層の間に、接着機能及びバリア機能を有する中間層を設けることができる。中間層の材料としてはポリアミド、ポリビニルアルコール、ポリエチレンオキシド、エチルセルロース、カゼイン、ポリウレタン及びポリエーテルウレタンなどが挙げられる。これらは適当な溶剤に溶解して塗布される。中間層の膜厚は０．０５〜５μｍであることが好ましく、特には０．３〜１μｍであることが好ましい。
【００６２】
図１に本発明の電子写真感光体を有するプロセスカートリッジを有する電子写真装置の概略構成を示す。
【００６３】
図において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光などの像露光手段（不図示）からの画像露光光４を受ける。こうして感光体１の周面に静電潜像が順次形成されていく。
【００６４】
形成された静電潜像は、次いで現像手段５によりトナー現像され、現像されたトナー現像像は、不図示の給紙部から感光体１と転写手段６との間に感光体１の回転と同期取りされて給送された転写材７に、転写手段６により順次転写されていく。
【００６５】
像転写を受けた転写材７は、感光体面から分離されて像定着手段８へ導入されて像定着を受けることにより複写物（コピー）として装置外へプリントアウトされる。
【００６６】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラーなどを用いた接触帯電手段である場合は、前露光は必ずしも必要ではない。
【００６７】
本発明においては、上述の電子写真感光体１、一次帯電手段３、現像手段５及びクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成しても良い。例えば、一次帯電手段３、現像手段５及びクリーニング手段９の少なくとも１つを感光体１と共に一体に支持してカートリッジ化し、装置本体のレール１２などの案内手段を用いて装置本体に着脱可能なプロセスカートリッジ１１とすることができる。
【００６８】
また、画像露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動などにより照射される光である。
【００６９】
以下、実施例に従って本発明をより詳細に説明する。なお、実施例中「部」は重量部を示す。
【００７０】
【実施例】
〔実施例１〜８、参考例１〜７〕
３０φ×２５４ｍｍのアルミニウムシリンダー上に、以下の材料より構成される塗料を浸漬コーティング法で塗布し、１４０℃で３０分熱硬化することによって膜厚が１５μｍの導電層を形成した。
導電性顔料：ＳｎＯ２コート処理硫酸バリウム          １０部
抵抗調節用顔料：酸化チタン                           ２部
バインダー樹脂：フェノール樹脂                       ６部
レベリング材：シリコーンオイル               ０．００１部
溶剤：メタノール／メトキシプロパノール（0.2/0.8）  ２０部
次に、この層の上にＮ−メトキシメチル化ナイロン３部及び共重合ナイロン３部を、メタノール６５部及びｎ−ブタノール３０部の混合溶剤に溶解した溶液を浸漬コーティング法で塗布し、乾燥することによって、膜厚が０．５μｍの中間層を形成した。
【００７１】
次に、ＣｕＫα特性Ｘ線回折のブラッグ角２θ±０．２°が９．０°、１４．２°、２３．９°及び２７．１°に強いピークを有するオキシチタニウムフタロシアニン４部、ポリビニルブチラール（商品名：エスレックＢＭ２、積水化学製）２部及びシクロヘキサノン６０部を混合した溶液を、φ１ｍｍガラスビーズを用いたサンドミル装置で４時間分散した後、エチルアセテート１００部を加えて電荷発生層用分散液を調製した。これを中間層上に浸漬コーティング法で塗布し、乾燥することによって、膜厚が０．３μｍの電荷発生層を形成した。
【００７２】
次に、表１に示される電荷輸送材料１０部及び表１に示される樹脂１０部を、モノクロロベンゼン３０部及びジクロロメタン７０部の混合溶剤に溶解した。
【００７３】
なお、樹脂は以下のようにして合成した。まず、所定のビフェノール（０．０１ｍｏｌ）と、水酸化ナトリウム（０．８ｇ）及び塩化テトラメチルアンモニウム（１ｇ）を水１００ｍｌに溶解した溶液を１リットルのミキサー中に投入した。次に、この溶液に１，２−ジクロロエタン（３０ｍｌ）にテレフタル酸塩化物（０．００５ｍｏｌ）及びイソフタル酸塩化物（０．００５ｍｏｌ）を溶解した溶液を攪拌しながら投入し、１０分間高速攪拌し、２時間放置後、１，２−ジクロロエタン液を回収した。回収した溶液に大量のヘキサンを投入することによって目的の樹脂を得た。得られた樹脂には更に水洗浄、クロロホルム溶解及びメタノール滴下の精製を行った。
【００７４】
この溶液を電荷発生層上に浸漬コーティング法で塗布し、１２０℃で２時間乾燥することによって、膜厚が２５μｍの電荷輸送層を形成した。
【００７５】
得られた電子写真感光体を、次のようにして評価した。
【００７６】
まず、電子写真感光体をヒューレットパッカード製ＬＢＰ「レーザージェット４ｐｌｕｓ」（プロセススピード７１ｍｍ／ｓｅｃ）の改造機に装着した。改造は一次帯電の制御を定電流制御から定電圧制御としたというものである。この装置を用いて２８℃、９０％ＲＨ下で通紙耐久試験を行った。画像はＡ４で、印字率４％の格子パターンとした。また、シーケンスはプリント１枚毎に１回停止する間欠モードとした。トナーがなくなったならば補給し、画像に問題（カブリ）が発生するまで繰り返しプリントし、問題（カブリ）が発生したときの枚数を記録した。なお、観察は目視とした。
【００７７】
また、新しい電子写真感光体に研磨テープを用いたテーバー摩耗試験を行った。安田電機社製ＡＢＲＡＴＩＯＮＴＥＳＴＥＲを用い１５分摩耗させたときの重量減少を測定した。
【００７８】
更に、新しい電子写真感光体の一部に３０００Ｌｕｘの白色蛍光灯の光を１０分間照射し、１０分間放置後明部電位を測定し、光が照射されていない部分との明部電位の差をフォトメモリー値とした。なお、明部電位は、上記と同様のＬＢＰに表面電位測定装置を取り付け、ベタ黒画像を形成する際の感光体の表面電位を測定することによって得た。
【００７９】
更に、新しい電子写真感光体の表面に指脂を付着させて４８時間放置し、顕微鏡観察によりソルベントクラックの有無を観察した。クラックが認められなかったものを○、認められたものを×とした。
【００８０】
結果を表１に示す。
【００８１】
【表１】
0003792835.tif 000023
【００８２】
〔比較例１〜５〕
電荷輸送層用の樹脂及び電荷輸送材料として、表２に示される樹脂及び電荷輸送材料を用いた以外は実施例１と同様にして電子写真感光体を作成し評価した。但し、比較構成単位例１、２及び３及び比較電荷輸送材料１は以下の通りである。
【外２９】
0003792835.tif 000024
【００８３】
【外３０】
0003792835.tif 000025
【００８４】
結果を表２に示す。なお、比較例１の耐久試験においては６，０００枚で、比較例４の耐久試験においては２，０００枚で電子写真感光体表面の傷に起因する画像欠陥も発生した。
【００８５】
【表２】
0003792835.tif 000026
【００８６】
【発明の効果】
以上のように、本発明によれば、優れた電気的耐久性、優れた機械的耐久性及び優れた耐ソルベントクラック性を有する電子写真感光体、該電子写真感光体を有するプロセスカートリッジ及び電子写真装置を提供することができた。
【図面の簡単な説明】
【図１】本発明の電子写真感光体を有するプロセスカートリッジを備えた電子写真装置の概略構成を示す図である。
【図１】
0003792835.tif 000034